СПОСОБ ИЗГОТОВЛЕНИЯ ЛИСТОВЫХ БИТУМНЫХ МАТЕРИАЛОВ, ВКЛЮЧАЮЩИХ В СЕБЯ ВСПЕНЕННЫЙ ГРАФИТ

1. Способ изготовления битумного листа со вспененным графитом, диспергированным в одном или более его битумных компонентов, включающий:
(i) получение базовой смеси путем объединения битумного вяжущего вещества и полимерного модификатора при первой температуре;
(ii) охлаждение базовой смеси до второй температуры, причем вторая температура ниже первой температуры;
(iii) добавление в базовую смесь вспененного графита после упомянутого этапа охлаждения с формированием таким образом битумной композиции, включающей в себя вспененный графит; и
(iv) изготовление листа с использованием битумной композиции, включающей в себя вспененный графит.
2. Способ по п. 1, в котором упомянутый этап получения базовой смеси включает в себя объединение повышающего клейкость агента с битумным вяжущим веществом и неорганическим наполнителем.
3. Способ по п. 1 или 2, в котором упомянутый этап получения базовой смеси включает в себя объединение неорганического наполнителя с битумным вяжущим веществом и неорганическим наполнителем.
4. Способ по п. 1 или 2, в котором базовая смесь включает в себя по меньшей мере 0,5 мас. частей неорганического наполнителя на 100 мас. частей битумного вяжущего вещества.
5. Способ по п. 1 или 2, в котором базовая смесь включает в себя по меньшей мере 1 мас. часть полимерного модификатора на 100 мас. частей битумного вяжущего вещества.
6. Способ по п. 1 или 2, в котором упомянутая первая температура составляет от около 150 до около 260°С.
7. Способ по п. 1 или 2, в котором упомянутая вторая температура составляет от около 120 до около 200°С.
8. Способ по п. 1 или 2, в котором упомянутый этап добавления вспененного графита включает в себя добавление концентрата, включающего вспененный графит.
9. Способ по п. 1 или 2, в котором концентрат включает в себя вспененный графит и носитель и в котором массовое отношение носителя к вспененному графиту составляет от около 0,5: 1 до около 6:1.
10. Способ введения вспененного графита в расплавленную битумную композицию
для изготовления расплавленной битумной композиции с диспергированным в ней вспененным графитом, включающий:
(i) нагревание битумного вяжущего вещества до температуры по меньшей мере 180°С;
(ii) добавление к битумному вяжущему веществу одной или более составляющих с образованием базовой смеси;
(iii) перемешивание базовой смеси при температуре по меньшей мере 180°С;
(ii) охлаждение базовой смеси до температуры не более 180°С; и
(iii) добавление вспененного графита в базовую смесь при температуре не более 180°С.
11. Способ по п. 10, в котором упомянутую одну или более составляющих, которые добавляются к упомянутому битумному вяжущему веществу, выбирают из группы, состоящей из неорганического наполнителя, полимерного модификатора и повышающей клейкость смолы.
12. Способ по п. 10, в котором упомянутый этап нагревания битумного вяжущего вещества включает в себя нагревание до температуры по меньшей мере 190°С.
13. Способ по п. 10, в котором упомянутый этап перемешивания базовой смеси осуществляется при температуре не более 170°С.
14. Способ по п. 10, в котором упомянутый этап добавления вспененного графита в базовую смесь осуществляется при температуре не более 170°С.
15. Способ по п. 10, в котором упомянутый этап добавления вспененного графита включает в себя добавление концентрата, включающего в себя вспененный графит.
16. Способ по п. 10, в котором концентрат включает в себя вспененный графит и носитель, и в котором массовое отношение носителя к вспененному графиту составляет от около 0,5: 1 до около 1:1.